(57)【要約】【課題】揮発性の薬剤を含浸させたシートを収容する容器において、通気度の制御が容易でかつ高級感ある織編物容器を、生産効率よく提供すること。【解決手段】鞘素材は低融点の樹脂成分であり、芯素材は鞘素材より高融点の樹脂成分である芯鞘型複合フィラメントからなる織編物を絞り加工にて成形せしめたことを特徴とする容器を上部カバー材とし、また同様に成形せしめた容器を底部カバー材として、薬剤を含浸したシートを上下から被覆して、上部カバー材と底部カバー材の周縁が接合してなることを特徴とする薬剤含浸シート入り容器およびその製造方法。【選択図】図１
2005047527.tif 000002
【特許請求の範囲】
【請求項１】
鞘素材は低融点の樹脂成分であり、芯素材は鞘素材より高融点の樹脂成分である芯鞘型複合フィラメントからなる織編物を絞り加工にて成形せしめたことを特徴とする容器。
【請求項２】
揮発性の薬剤を含浸した薬剤含浸シートと、
該シートを上部より被覆する請求項１記載の織編物を絞り加工にて成形した上部カバー材と、
該シートを底部から被覆する底部カバー材とからなり、
上部カバー材と底部カバー材の周縁が接合してなることを特徴とする薬剤含浸シート入り容器。
【請求項３】
底部カバー材が請求項１記載の織編物を絞り加工にて成形したものからなり、該底部カバー材の織編密度が上部カバー材の織編密度より高い請求項２記載の薬剤含浸シート入り容器。
【請求項４】
揮発性の薬剤を含浸した薬剤含浸シートの残量が目視可能に形成された請求項２または請求項３記載の薬剤含浸シート入り容器。
【請求項５】
鞘素材が低融点の樹脂成分であり、芯素材は鞘素材より高融点の樹脂成分である芯鞘型複合フィラメントからなる織編物を、鞘素材の軟化点以上芯素材の軟化点以下の温度に加熱した後、鞘素材の固化点以下の温度に設定した金型で絞り加工にて成形する容器の製造方法。
【請求項６】
鞘素材が低融点の樹脂成分であり、芯素材は鞘素材より高融点の樹脂成分である芯鞘型複合フィラメントからなる織編物を、鞘素材の軟化点以上芯素材の軟化点以下の温度に設定した金型で絞り加工にて成形した後、鞘素材の固化点以下の温度に冷却する容器の製造方法。
【請求項７】
請求項５または請求項６記載の方法により得られた容器を上部カバー材及び底部カバー材とし、上部カバー材及び底部カバー材の間に薬剤含浸シートを挟んだ状態で、上部カバー材と底部カバー材の周縁を、鞘素材の融点以上芯素材の融点以下の温度で加熱して一体成形する薬剤含浸シート入り容器の製造方法。
【請求項８】
金型の高さ／直径（Ｌ／Ｄ）が０．１〜０．７である請求項５〜請求項７記載の容器の製造方法。
【発明の詳細な説明】
【０００１】
【発明の属する技術分野】
本発明は、熱融着糸の織編物からなる容器に関する。さらに詳しくは揮発性の薬剤を含浸させたシートを収容するのに好適な容器に関する。
【０００２】
【従来の技術】
従来より、揮発性の薬剤を含浸させたシートを収容する容器の素材としては、不織布や熱可塑性合成樹脂シートが一般的である。しかし不織布や熱可塑性合成樹脂シートには通気性が悪いという欠点がある。そこで特許文献１は不織布の上部カバー材に通気孔を設けている。
【０００３】
【特許文献１】
実開平６−３７３０１号公報
【０００４】
一方、通気性を得るためには、織編物を成形容器にすることで、通気度をコントロールすることができ、高級感ある容器が成形できる。ところが、通常糸の織編物はドレープ性があり、保形性がないので成形加工しても容器にするには不適当である。
また、成形加工するに適した素材として、本出願人は特許文献２に芯鞘型の熱融着糸を使用した織編物の立体構造物用素材を提案した。
【０００５】
【特許文献２】
特許第２８４７２１４号公報
【０００６】
【発明が解決しようとする課題】
しかしながら、特許文献１の不織布や熱可塑性剛性樹脂シートには、通気性がないうえに、プラスチックのようで高級感が無いという欠点がある。また特許文献２記載の織編物の成形方法は、折り曲げて接着する方法であるので、生産工程が複雑である。
そこで、本発明はかかる従来技術の問題点を解決し、通気度の制御が容易でかつ高級感ある織編物からなる容器を、生産効率よく提供することを課題とする。
【０００７】
【課題を解決するための手段】
第１の発明は、鞘素材は低融点の樹脂成分であり、芯素材は鞘素材より高融点の樹脂成分である芯鞘型複合フィラメントからなる織編物を絞り加工にて成形せしめたことを特徴とする容器である。
【０００８】
第２の発明は、揮発性の薬剤を含浸した薬剤含浸シートと、該シートを上部より被覆する第１の発明の織編物を絞り加工にて成形した上部カバー材と、該シートを底部から被覆する底部カバー材とからなり、上部カバー材と底部カバー材の周縁が接合してなることを特徴とする薬剤含浸シート入り容器である。
【０００９】
第３の発明は、底部カバー材が第１の発明の織編物を絞り加工にて成形したものからなり、該底部カバー材の織編密度が上部カバー材の織編密度より高い第２の発明の薬剤含浸シート入り容器である。
【００１０】
第４の発明は、揮発性の薬剤を含浸した薬剤含浸シートの残量が、目視可能に形成された第２の発明または第３の発明の薬剤含浸シート入り容器である。
【００１１】
第５の発明は、鞘素材が低融点の樹脂成分であり、芯素材は鞘素材より高融点の樹脂成分である芯鞘型複合フィラメントからなる織編物を鞘素材の軟化点以上、芯素材の軟化点以下の温度に加熱した後、鞘素材の固化点以下の温度に設定した金型で絞り加工にて成形する容器の製造方法である。
【００１２】
第６の発明は、鞘素材が低融点の樹脂成分であり、芯素材は鞘素材より高融点の樹脂成分である芯鞘型複合フィラメントからなる織編物を鞘素材の軟化点以上、芯素材の軟化点以下の温度に設定した金型で絞り加工にて成形した後、鞘素材の固化点以下の温度に冷却する容器の製造方法である。
【００１３】
第７の発明は、第５の発明または第６の発明記載の方法により得られた容器を上部カバー材及び底部カバー材とし、上部カバー材及び底部カバー材の間に薬剤含浸シートを挟んだ状態で、上部カバー材と底部カバー材の周縁を、鞘素材の融点以上芯素材の融点以下の温度で加熱して一体成形する薬剤含浸シート入り容器の製造方法である。
【００１４】
第８の発明は、金型の高さ／直径（Ｌ／Ｄ）が０．１〜０．７である第５〜第７発明記載の容器の製造方法である。
【００１５】
【発明の実施の形態】
以下に本発明を詳細に説明する。
本発明の容器は、芯鞘型複合フィラメントからなる織編物を絞り加工にて成形せしめたものである。
そして本発明の芯鞘型複合フィラメントは、鞘素材が低融点の樹脂成分であり、芯素材は鞘素材より高融点の樹脂成分からなる。鞘素材の樹脂成分は、鞘素材の融点以上、芯素材の融点以下の温度で加熱処理することにより溶融し、熱融着することにより、高い形態安定性を実現できる。また容器を個々にカットしたり、窓部を設ける際のカットにも適した強度も得ることができる。
【００１６】
本発明の芯素材の樹脂としては、ポリエステル繊維、ポリ塩化ビニル繊維、ポリアミドなどがある。
また、鞘素材の低融点樹脂としては、例えば、ポリエチレンテレフタレートにイソフタール酸を共重合した共重合ポリエステルを使用する。しかし、これに限られることなく、芯素材の融点が鞘素材の融点より、約３０℃以上高いものであれば、どのような素材からなるものであっても一般には使用でき、芯と鞘が異なる素材からなるものであってもよい。なかでも、芯素材がレギュラーポリエステル、鞘素材が低融点ポリエステルからなるものが成形性や染色の容易性から好適である。
【００１７】
また、芯鞘型複合フィラメントの芯鞘成分比は８：２〜２：８が好ましい。総繊度は１００ｄｔｅｘ〜９００ｄｔｅｘが好ましく、単糸繊度が、５〜３０ｄｔｅｘ、フィラメント数が１０〜３０程度が適度の強度、成形性を得るためには好ましい。
【００１８】
そして本発明の容器を構成するフィラメントは、マルチフィラメントでもモノフィラメントでもよい。なおハンドリングしやすい点では、モノフィラメントよりもしなやかであるマルチフィラメントが好ましい。そして、マルチフィラメントの場合は、毛羽が出にくく、また融着によるモノフィラメント化を容易にする観点から、撚りを施したものが好ましい。なかでも、モノフィラメント化しやすいという点から、撚り係数は、１５００〜５０００のマルチフィラメントが好ましい。
【００１９】
次に、本発明の織組織としては、平織、綾織、朱子織などがあり、編組織として、たとえば平編、トリコット編などがある。
なお、本実施例では、平織組織を用いたが、所望する通気度、強度を実現するためには、必要に応じた織組織を用いればよく、また必要な編組織の布を用いればよくこれを限定するものではないが、成形の際の取扱い容易な点では平織、トリコット編が好ましい。なかでも絞り時のストレッチ性の点から、ハーフトリコット編が特に好ましい。
【００２０】
そして、カバーファクターは、８００〜１７００が好ましい。すなわち、この範囲であると、容器の中身が透けて見えて、かつ形態保持性がよいからである。
なお、カバーファクター（ＣＦ）は、以下の式で表すものである。
【００２１】
【数１】
2005047527.tif 000003
【００２２】
そして、編物である場合もこれに相当する編密度が好ましい。
本発明の織編物は、鞘素材が低融点の樹脂成分であり、芯素材は鞘素材より高融点の樹脂成分からなる。ここで、鞘素材の融点以上、芯素材の融点以下の温度で加熱処理することにより、芯成分は溶融することなく安定して存在し、鞘成分が溶融し、織編物の糸の交点を熱融着する。この際、鞘素材の溶融成分は芯のフィラメントに沿って構成されるのでフィラメントの表面に硬仕上効果を発揮し、剛性ある織編物になる。
織編物を熱融着した後の、たてとよこの平均曲げ剛性としては、１０〜３５ｍＮ・ｃｍ２／ｃｍ、特に２０〜３０ｍＮ・ｃｍ２／ｃｍの範囲が成形性がよく好ましい。
【００２３】
なお，平均曲げ剛性（Ｂ）はＫＥＳシステムで計測され以下の式で表される。
Ｂ＝（Ｂｆ±Ｂｂ）／２
Ｂｆ：布の表側を外にして曲げるときのＭ−Ｋ曲線の勾配
Ｂｂ：布の裏側を外にして曲げるときのＭ−Ｋ曲線の勾配
Ｍ  ：曲げモーメント（ｍＮ・ｃｍ／ｃｍ）
Ｋ  ：曲率（ｃｍ−１）
【００２４】
本発明の容器は、上記織編物を絞り加工せしめたものである。絞り加工の好適な例として、織編物を鞘素材の軟化点以上芯素材の軟化点以下の温度に加熱した後、鞘素材の固化点以下に設定した金型を、織編物に押圧することで、平らな織編物を底のついた継目のない容器状のものに成形する型絞り法等が挙げられる。
この織編物には、既に剛性が備わっているので、絞り加工の後、一部又は全部を樹脂又は接着剤で改めて固定しなくとも、形態安定性がよく、成形する効率もよい。
また、成形する方法としては、金型を鞘素材の軟化点以上芯素材の軟化点以下の温度に設定して、織編物に押圧して成形してもよい。なお、固化点とは、軟化したものが固化する温度である。
【００２５】
次に本発明の薬剤含浸シート入り容器を図面に基づき説明する。
図１は薬剤含浸シート入り容器を示す断面図であり、図２はその斜視図である。薬剤含浸シート入り容器は、揮発性の薬剤を含浸した薬剤含浸シート（３）を上部から被覆する上部カバー材（１）と、該シート（３）を底部から被覆する底部カバー材（２）から構成されている。上部カバー材（１）としては、鞘素材は低融点の樹脂成分であり、芯素材は鞘素材より高融点の樹脂成分である芯鞘型複合フィラメントからなる織編物を絞り加工にて成形したものである。この上部カバー材（１）と底部カバー材（２）の周縁は接合されている。
本発明に用いる揮発性の薬剤としては、例えば殺虫剤、防かび剤、殺菌剤、芳香剤、消臭剤、忌避剤等が挙げられる。
またこれらの薬剤を含浸したシートとしては、不織布や熱可塑性合成樹脂シートが挙げられる。そして、上記の薬剤を含浸した薬剤含浸シートを覆う上部カバー材（１）は薬剤の残量が目視可能に形成されていることが好ましい。残量が目視可能とは、上部カバー材（１）の織編物の糸の隙間から中身が透けて見えて、薬剤含浸シートの色変化などにより残量が確認できることである。なお、上部カバー材（１）に窓部（４）を設けると、薬剤をあとから注入するのには好適である。
本発明に用いる底部カバー材としては特に限定されないが、芯鞘型複合フィラメントからなる織編物が加熱して一体成形する際に熱融着されて好ましい。また底部カバー材は上部カバー材と同じく該織編物を絞り加工したものを用いてもよいし、平らな織編物のままでも構わない。
底部カバー材が芯鞘型複合フィラメントの場合、底部カバー材の織編密度が上部カバー材の織編密度より高密度であることが薬剤の染み出しを防ぎ好適である。また、上部カバー材と底部カバー材の周縁が接合されているとは、例えば、接着剤や熱融着などによる接合が挙げられる。
【００２６】
次に本発明の織編物を成形する方法について述べる。
本発明の織編物は、上述の芯鞘型複合フィラメントを用いて製編織する。得られた織編物を芯素材の融点以上、鞘素材の融点以下の温度で熱融着し、剛性ある織編物にする。その後一旦冷却し次に、該織編物を鞘素材の軟化点以上芯素材の軟化点以下の温度に加熱し、金型で絞り加工にて成形する。すなわち、本発明の織編物は上記の芯鞘型複合繊維からなるフィラメント糸を使用するため、織編物を複合繊維の鞘素材の軟化点以上芯素材の軟化点以下の温度で加熱処理することによって、芯素材はフィラメント糸として安定に存在させ、鞘素材のみを軟化して、安定して融着するようになり形態が安定する。よって織編物の加熱温度は鞘素材の軟化点より１０℃以上さらに好ましくは１５℃以上高い温度が好ましい。
加えて芯素材の軟化点より１０℃以上さらに好ましくは１５℃以上低い温度で行うことが、形態安定性からみて好ましい。また形態安定性がよいと、容器に成形後、容器を個々にカットする際にもカットが容易となる。
そして金型のプレス圧は１０００Ｐａ〜１２００Ｐａ、加圧時間は３〜１０秒間、特に３〜５秒間と設定することが好ましい。この成形物を取り出し、上部カバー材とする。一般に容器としては、深いものが求められてはいるが、このとき用いる金型（５）が円形の場合を考えると、高さ／直径（Ｌ／Ｄ）は、０．１〜０．７、特に０．３〜０．６であるときが、織編物の伸度からみて部分的に極度に伸びたり目開きなどが発生しにくく好ましい（図３参照）。なお、直径（Ｄ）は、金型が円形の場合は円の直径、多角形の場合は多角形の内接円の直径を表す（図４と図５に金型が多角形の場合の平面図と内接円の一例を図示する）。
この成形処理に続いて、本発明の織編物を鞘素材が固化する温度まで一旦冷却する。
このとき高級感を出すために、本織編物に染色、プリントを行うことができる。また必要に応じて、防炎、防汚、撥水、防菌、防かび等の各種加工を行ってもよい。
【００２７】
このようにして成形した織編物を上部カバー材、底部カバー材として用いる。
なお上部カバー材、底部カバー材の形状として、例えば円柱状のもの、長方体のものなどが挙げられる。
【００２８】
次に本発明の薬剤含浸シート入り容器を製造する方法の一例を図１に基づき説明する。
まず、上部カバー材（１）と底部カバー材（２）との間に薬剤含浸シート（３）を挟む。なお、このとき薬剤含浸シート（３）は薬剤を含浸済みのシートを用いても良いし、後述の上部カバー材（１）と底部カバー材（２）との接合をしてからシートに薬剤を含浸させてもよい。また、底部カバー材（２）の織編密度を上部カバー材（１）の密度より高密度化すると、薬剤含浸シート（３）に薬剤を注入した場合、薬剤の染み出しを防ぎ好適である。上部カバー材（１）と底部カバー材（２）とを同程度の織編密度にする場合などは、薬剤含浸シート（３）と底部カバー材（２）との間に熱可塑性合成樹脂フィルムなどの防水シートを挟んでもよい。
【００２９】
次に上部カバー材（１）と底部カバー材（２）の間に薬剤含浸シート（３）を挟んだ状態で鞘素材の融点以上、芯素材の融点以下の温度で周縁を接合して一体成形して薬剤含浸シート入り容器とする。なお、温度は鞘素材の融点より１０℃以上高く、かつ芯素材の融点より１０℃以上低い温度が好ましい。接合に接着剤などを用いてもよいが、熱融着により上部カバー材（１）と底部カバー材（２）との周縁を接合することが生産性からみて好ましい。
【００３０】
【実施例】
以下、実施例によって本発明をさらに詳しく説明する。
（実施例１）
イソフタル酸共重合ポリエステル（イソフタル酸比率２５モル％）を鞘素材（融点１９０℃）、通常のポリエステル（融点２６０℃）を芯素材に用いた鞘芯の複合比率が２：３である芯鞘型複合フィラメント２８０ｄｔｅｘ／１６ｆと、ポリエステルレギュラー糸２６７ｄｔｅｘ／４８ｆを引き揃えて、２００Ｔ／ＭのＳ撚りする（撚り係数：４４３８）。この複合糸を経糸および緯糸に用い、経糸３３本／２．５４ｃｍ、緯糸３３本／２．５４ｃｍ、巾１３５．０ｃｍのタフタ（平織）を製織した。次いで液流染色にて赤色に染めた。さらにピンテンター型のヒートセッターを用いて１９０℃で１分加熱処理して、経糸４０本／２．５４ｃｍ，緯糸２８本／２．５４ｃｍ巾１１３ｃｍとした。このときのカバーファクターは１５０８であった。またたてとよこの平均曲げ剛性はをＫＥＳシステムで計測すると、２３．０ｍＮ・ｃｍ２／ｃｍであった。
この織物を１６０℃になるまでヒーターで加熱後、プレス圧１１００Ｐａで金型を５秒間降下し成形した後、金型を上昇させる。この後、軟化した成形物が変形をおこさないように取り出し、一旦鞘素材が固化する温度（１４０℃）まで冷却し、上部カバー材（１）とする。そして、その中央部に、薬剤注入用の窓部（４）を設ける。次に同様に底部カバー材（２）を成形した。このとき金型の高さ／直径（Ｌ／Ｄ）は，０．４であった。上部カバー材（１）と底部カバー材（２）との間にポリプロピレン繊維のメルトブロー不織布を薬剤含浸シート（３）として挟み、周縁を１９０℃に加熱し熱融着で一体成形した。その後、常温揮発性の防虫剤を上部カバー材（１）の窓部（４）から注入し、薬剤含浸シート入り容器とした。この容器は薬剤が揮散するのに好適であり、かつ高級感があるのでタンスに防虫剤として入れても違和感無く、防虫剤の揮散効果を発揮することができるものであった。
【００３１】
【発明の効果】
このようにして、本発明の織編物を成形容器にすることで、織編密度の調整により、上面下面いずれの方向にも通気度を制御可能な容器が作成できる。例えば、揮発性薬剤シートを中に入れる場合、織編密度を大きくすれば、含浸薬剤の揮散速度が早まり、密度を小さくすると揮散速度は遅くなるというように、織編物の密度を調整することにより自在に通気度を制御することが可能である。さらに織編物で作っているために染色・プリントが容易にでき高級感漂う容器となり、例えばタンスに入れても周囲の衣服に違和感なくなじみ、とけ込むことが可能である。また、本発明の容器は、熱融着糸からなる織編物を絞り加工で成形するので生産効率がよく大量生産に好適である。
【図面の簡単な説明】
【図１】薬剤含浸シート入り容器の断面図である。
【図２】薬剤含浸シート入り容器の斜視図である。
【図３】円形の金型の概略図である。
【図４】多角形の金型の平面図と内接円の一例である。
【図５】多角形の金型の平面図と内接円の一例である。
【符号の説明】
１  上部カバー材
２  底部カバー材
３  薬剤含浸シート
４  窓部
５  金型
【図１】
2005047527.tif 000004
【図２】
2005047527.tif 000005
【図３】
2005047527.tif 000006
【図４】
2005047527.tif 000007
【図５】
2005047527.tif 000008